(57)【要約】【課題】撥水性に優れる撥水剤として有効に用いられ、特に自動車の塗装面とガラス面の両方に良好な初期撥水性及び撥水耐久性を与え、且つガラス面に油膜によるギラツキを無くす性能を与えることができるエマルション撥水剤組成物を提供する。【解決手段】エマルション撥水剤組成物が、（Ａ）水酸基又はアルコキシ基で末端封鎖された特定のアミノ変性シリコーン２０〜１００質量部、（Ｂ）アミノ変性シリコーン０〜８０質量部（但し、（Ａ）成分と（Ｂ）成分の合計量を１００質量部とする）、（Ｃ）界面活性剤２〜１００質量部、（Ｄ）特定のポリエーテル変性シリコーン１〜２５質量部、及び（Ｅ）水１０〜２０００質量部を含有する。【選択図】なし【特許請求の範囲】
【請求項１】
下記（Ａ）〜（Ｅ）成分を含有するものであることを特徴とするエマルション撥水剤組成物。
（Ａ）下記一般式（１）で表され、２５℃で粘度３０〜２，０００ｍＰａ・ｓを有し、アミノ基当量３００〜３，０００ｇ／ｍｏｌを有する、水酸基又はアルコキシ基で末端封鎖されたアミノ変性シリコーン：２０〜１００質量部、
【化１】
2020172569.tif 000018
（式中、Ｒ１は互いに独立に炭素原子数１〜２０の非置換一価炭化水素基であり、Ｒ２は互いに独立に一般式（２）：−Ｒ４−（ＮＨ−Ｒ５−）ｐＮＨ２で表される基であり、前記式（２）においてＲ４及びＲ５は互いに独立に炭素原子数１〜６の二価有機基であり、ｐは０または１であり、Ｒ３は互いに独立に水酸基又は、メトキシ基及びエトキシ基から選ばれる基であり、ａ、ｂ、ｃ、ｄ、及びｅは夫々、２≦ａ≦１０、１０≦ｂ≦１，０００、１≦ｃ≦５０、０≦ｄ≦５、０≦ｅ≦５の範囲を満たす実数である）、
（Ｂ）下記一般式（３）で表され、２５℃で粘度５０〜５，０００ｍＰａ・ｓを有し、アミノ基当量３００〜４，０００ｇ／ｍｏｌを有するアミノ変性シリコーン：０〜８０質量部（但し、（Ａ）成分と（Ｂ）成分の合計量を１００質量部とする）、
【化２】
2020172569.tif 000019
（式中、Ｒ１、Ｒ２は上記と同じであり、Ｒ６は互いに独立にＲ１及びＲ２の選択肢から選ばれる基であり、ｆ、ｇ、ｈ、ｉ、及びｊは夫々、２≦ｆ≦１０、１０≦ｇ≦１，０００、０≦ｈ≦５０、０≦ｉ≦５、０≦ｊ≦５の範囲を満たす実数である。但し、上記式（３）においてｈ＝０の時、Ｒ６はＲ２の選択肢から選ばれる基である）、
（Ｃ）ノニオン系界面活性剤、アニオン系界面活性剤、カチオン系界面活性剤、及び両イオン系界面活性剤から選ばれる少なくとも１の界面活性剤：２〜１００質量部、
（Ｄ）下記平均組成式（４）で表され、２５℃で粘度１０〜１０，０００ｍＰａ・ｓを有し、ＨＬＢ５〜１３を有するポリエーテル変性シリコーン：１〜２５質量部、
【化３】
2020172569.tif 000020
（式中、Ｒ１は上記と同じであり、Ｒ７は互いに独立に一般式（５）：−Ｒ９−Ｏ−（Ｃ２Ｈ４Ｏ）ｘ−（Ｃ３Ｈ６Ｏ）ｙ−（Ｃ４Ｈ８Ｏ）ｚ−Ｒ１０で表されるポリエーテル基であり、前記式（５）において、Ｒ９は炭素原子数１〜６の二価有機基であり、Ｒ１０は−Ｈ、−ＣＨ３、−Ｃ２Ｈ５、−Ｃ３Ｈ７、−Ｃ４Ｈ９、及び−（Ｃ＝Ｏ）ＣＨ３から選ばれる基であり、ｘ、ｙ及びｚは５≦ｘ≦３０、０≦ｙ≦３０、０≦ｚ≦３０の範囲を満たす実数であり、Ｒ８は、前記Ｒ１及びＲ７の選択肢から選ばれる基又は、−ＯＨ、−ＯＣＨ３及び−ＯＣ２Ｈ５から選ばれる基であり、ｑ及びｒは夫々、０≦ｑ≦１００、０≦ｒ≦４０の範囲を満たす実数である。但し、ｒ＝０のときＲ８はＲ７である）、
（Ｅ）水：１０〜２，０００質量部。
【請求項２】
ノニオン系界面活性剤を含むものであることを特徴とする請求項１に記載のエマルション撥水剤組成物。
【請求項３】
前記ノニオン系界面活性剤がポリオキシアルキレンアルキルエーテル及びポリオキシエチレンソルビタン脂肪酸エステルから選ばれる１以上であることを特徴とする請求項２に記載のエマルション撥水剤組成物。
【請求項４】
前記エマルション撥水剤組成物における乳化粒子の平均粒子径が３００ｎｍ以下であることを特徴とする請求項１〜３のいずれか１項に記載のエマルション撥水剤組成物。
【請求項５】
前記エマルション撥水剤組成物は自動車の塗装面及びガラス面用のものであることを特徴とする請求項１〜４のいずれか１項に記載のエマルション撥水剤組成物。
【発明の詳細な説明】
【技術分野】
【０００１】
本発明は、エマルション撥水剤組成物に関する。
【背景技術】
【０００２】
従来より、自動車などの車両表面に撥水性を付与するコーティングにおいて、アミノ変性ポリシロキサンを主成分とした水性エマルションを塗布することが行われている。アミノ変性ポリシロキサンは、ジメチルポリシロキサンのメチル基の一部をアミノアルキル基またはアミノアルキル置換アミノアルキル基で置換したものであり、車両表面に塗布した場合、アミノ基により車両表面に吸着し、ジメチルポリシロキサンと比べて耐久性のある撥水性能を付与することができるものである。
【０００３】
従来の使用方法では、アミノ変性ポリシロキサンをノニオン界面活性剤で乳化した水性エマルションとして使用されるが、さらにアミノ変性ポリシロキサンの吸着性を上げるために特定のカチオン界面活性剤を併用した水性エマルションによるコーティング剤が特許文献１に開示されている。
また、アミノ変性ポリシロキサンとジメチルポリシロキサンとをそれぞれ特定のＨＬＢを持つノニオン界面活性剤で乳化し、これらを混合してなる光沢撥水付与組成物が特許文献２に開示されている。
【０００４】
これらのアミノ変性ポリシロキサンを主成分とした水性エマルションは、門型の自動式洗車機を用いて水で数十から数百倍に希釈してスプレー塗布され、自動車等の車両表面に撥水性を付与するために用いられている。
この場合、車両の塗装面だけではなく、フロントガラス等のガラス面への撥水性付与及び油膜によるギラツキが無いこと等、運転者から視認し易いガラス面への性能付与が重要な要素となる。
しかし従来の技術では車両の塗装面への撥水性の付与は達成できるが、ガラス面に十分な性能を付与することはできず、更なる特性の改良が求められている。
【先行技術文献】
【特許文献】
【０００５】
【特許文献１】特開平８−１８８７４５号公報
【特許文献２】特開２００４−３００３８７号公報
【発明の概要】
【発明が解決しようとする課題】
【０００６】
本発明は上記事情に鑑みなされたもので、撥水性に優れる撥水剤として有効に用いられ、特に自動車の塗装面とガラス面の両方に良好な初期撥水性及び撥水耐久性を与え、且つガラス面に油膜によるギラツキを無くす性能を与えることができるエマルション撥水剤組成物を提供することを目的とする。
【課題を解決するための手段】
【０００７】
上記課題を達成するために、本発明では、
下記（Ａ）〜（Ｅ）成分を含有するエマルション撥水剤組成物を提供する。
（Ａ）下記一般式（１）で表され、２５℃で粘度３０〜２，０００ｍＰａ・ｓを有し、アミノ基当量３００〜３，０００ｇ／ｍｏｌを有する、水酸基又はアルコキシ基で末端封鎖されたアミノ変性シリコーン：２０〜１００質量部、
【化１】
2020172569.tif 000002
（式中、Ｒ１は互いに独立に炭素原子数１〜２０の非置換一価炭化水素基であり、Ｒ２は互いに独立に一般式（２）：−Ｒ４−（ＮＨ−Ｒ５−）ｐＮＨ２で表される基であり、前記式（２）においてＲ４及びＲ５は互いに独立に炭素原子数１〜６の二価有機基であり、ｐは０または１であり、Ｒ３は互いに独立に水酸基又は、メトキシ基及びエトキシ基から選ばれる基であり、ａ、ｂ、ｃ、ｄ、及びｅは夫々、２≦ａ≦１０、１０≦ｂ≦１，０００、１≦ｃ≦５０、０≦ｄ≦５、０≦ｅ≦５の範囲を満たす実数である）、
（Ｂ）下記一般式（３）で表され、２５℃で粘度５０〜５，０００ｍＰａ・ｓを有し、アミノ基当量３００〜４，０００ｇ／ｍｏｌを有するアミノ変性シリコーン：０〜８０質量部（但し、（Ａ）成分と（Ｂ）成分の合計量を１００質量部とする）、
【化２】
2020172569.tif 000003
（式中、Ｒ１、Ｒ２は上記と同じであり、Ｒ６は互いに独立にＲ１及びＲ２の選択肢から選ばれる基であり、ｆ、ｇ、ｈ、ｉ、及びｊは夫々、２≦ｆ≦１０、１０≦ｇ≦１，０００、０≦ｈ≦５０、０≦ｉ≦５、０≦ｊ≦５の範囲を満たす実数である。但し、上記式（３）においてｈ＝０の時、Ｒ６はＲ２の選択肢から選ばれる基である）、
（Ｃ）ノニオン系界面活性剤、アニオン系界面活性剤、カチオン系界面活性剤、及び両イオン系界面活性剤から選ばれる少なくとも１の界面活性剤：２〜１００質量部、
（Ｄ）下記平均組成式（４）で表され、２５℃で粘度１０〜１０，０００ｍＰａ・ｓを有し、ＨＬＢ５〜１３を有するポリエーテル変性シリコーン：１〜２５質量部、
【化３】
2020172569.tif 000004
（式中、Ｒ１は上記と同じであり、Ｒ７は互いに独立に一般式（５）：−Ｒ９−Ｏ−（Ｃ２Ｈ４Ｏ）ｘ−（Ｃ３Ｈ６Ｏ）ｙ−（Ｃ４Ｈ８Ｏ）ｚ−Ｒ１０で表されるポリエーテル基であり、前記式（５）において、Ｒ９は炭素原子数１〜６の二価有機基であり、Ｒ１０は−Ｈ、−ＣＨ３、−Ｃ２Ｈ５、−Ｃ３Ｈ７、−Ｃ４Ｈ９、及び−（Ｃ＝Ｏ）ＣＨ３から選ばれる基であり、ｘ、ｙ及びｚは５≦ｘ≦３０、０≦ｙ≦３０、０≦ｚ≦３０の範囲を満たす実数であり、Ｒ８は、前記Ｒ１及びＲ７の選択肢から選ばれる基又は、−ＯＨ、−ＯＣＨ３及び−ＯＣ２Ｈ５から選ばれる基であり、ｑ及びｒは夫々、０≦ｑ≦１００、０≦ｒ≦４０の範囲を満たす実数である。但し、ｒ＝０のときＲ８はＲ７である）、
（Ｅ）水：１０〜２，０００質量部。
【０００８】
このエマルション撥水剤組成物は、撥水性に優れる撥水剤として有効に用いられ、特に自動車の塗装面とガラス面の両方に良好な初期撥水性及び撥水耐久性を与え、且つガラス面に油膜によるギラツキを無くす性能を与えることができるものである。
【０００９】
このエマルション撥水剤組成物はノニオン系界面活性剤を含むものであることが好ましい。
このエマルション撥水剤組成物がノニオン系界面活性剤を含むものであると、より安定性に優れるものとなる。
【００１０】
前記ノニオン系界面活性剤はポリオキシアルキレンアルキルエーテル及びポリオキシエチレンソルビタン脂肪酸エステルから選ばれる１以上であることが好ましい。
前記ノニオン系界面活性剤が前記特定のものであると、このエマルション撥水剤組成物は更に安定性に優れるものとなる。
【００１１】
このエマルション撥水剤組成物における乳化粒子の平均粒子径は３００ｎｍ以下であることが好ましい。
このエマルション撥水剤組成物における乳化粒子の平均粒子径が３００ｎｍ以下であると、このエマルション撥水剤組成物が、外観が青白色又は透明なマイクロエマルションとなることがある。
【００１２】
このエマルション撥水剤組成物は自動車の塗装面及びガラス面用のものであることが好ましい。
このエマルション撥水剤組成物が自動車の塗装面及びガラス面用のものであると、自動車の塗装面とガラス面の両方に良好な初期撥水性及び撥水耐久性を与え、且つガラス面に油膜によるギラツキを無くす性能を与えることができるものとなる。
【発明の効果】
【００１３】
本発明のエマルション撥水剤組成物は、撥水性に優れる撥水剤として有効に用いられ、特に自動車の塗装面とガラス面の両方に良好な初期撥水性及び撥水耐久性を与え、且つガラス面に油膜によるギラツキを無くす性能を与えることができるものである。
【発明を実施するための形態】
【００１４】
上述のように、撥水性に優れる撥水剤として有効に用いられ、特に自動車の塗装面とガラス面の両方に良好な初期撥水性及び撥水耐久性を与え、且つガラス面に油膜によるギラツキを無くす性能を与えることができる撥水剤組成物の開発が求められていた。
【００１５】
本発明者らは、上記課題について鋭意検討を重ねた結果、水酸基又はアルコキシ基で末端封鎖された特定のアミノ変性シリコーン、界面活性剤、特定のポリエーテル変性シリコーン、及び水を含有するアミノ変性シリコーンエマルション組成物が、撥水性に優れる撥水剤として有効に用いられ、特に自動車の塗装面とガラス面の両方に良好な初期撥水性及び撥水耐久性を与え、且つガラス面に油膜によるギラツキを無くす性能を与えることができるものであることを見出し、本発明を完成させた。
【００１６】
即ち、本発明は、下記（Ａ）〜（Ｅ）成分を含有するエマルション撥水剤組成物である。
（Ａ）下記一般式（１）で表され、２５℃で粘度３０〜２，０００ｍＰａ・ｓを有し、アミノ基当量３００〜３，０００ｇ／ｍｏｌを有する、水酸基又はアルコキシ基で末端封鎖されたアミノ変性シリコーン：２０〜１００質量部、
【化４】
2020172569.tif 000005
（式中、Ｒ１は互いに独立に炭素原子数１〜２０の非置換一価炭化水素基であり、Ｒ２は互いに独立に一般式（２）：−Ｒ４−（ＮＨ−Ｒ５−）ｐＮＨ２で表される基であり、前記式（２）においてＲ４及びＲ５は互いに独立に炭素原子数１〜６の二価有機基であり、ｐは０または１であり、Ｒ３は互いに独立に水酸基又は、メトキシ基及びエトキシ基から選ばれる基であり、ａ、ｂ、ｃ、ｄ、及びｅは夫々、２≦ａ≦１０、１０≦ｂ≦１，０００、１≦ｃ≦５０、０≦ｄ≦５、０≦ｅ≦５の範囲を満たす実数である）、
（Ｂ）下記一般式（３）で表され、２５℃で粘度５０〜５，０００ｍＰａ・ｓを有し、アミノ基当量３００〜４，０００ｇ／ｍｏｌを有するアミノ変性シリコーン：０〜８０質量部（但し、（Ａ）成分と（Ｂ）成分の合計量を１００質量部とする）、
【化５】
2020172569.tif 000006
（式中、Ｒ１、Ｒ２は上記と同じであり、Ｒ６は互いに独立にＲ１及びＲ２の選択肢から選ばれる基であり、ｆ、ｇ、ｈ、ｉ、及びｊは夫々、２≦ｆ≦１０、１０≦ｇ≦１，０００、０≦ｈ≦５０、０≦ｉ≦５、０≦ｊ≦５の範囲を満たす実数である。但し、上記式（３）においてｈ＝０の時、Ｒ６はＲ２の選択肢から選ばれる基である）、
（Ｃ）ノニオン系界面活性剤、アニオン系界面活性剤、カチオン系界面活性剤、及び両イオン系界面活性剤から選ばれる少なくとも１の界面活性剤：２〜１００質量部、
（Ｄ）下記平均組成式（４）で表され、２５℃で粘度１０〜１０，０００ｍＰａ・ｓを有し、ＨＬＢ５〜１３を有するポリエーテル変性シリコーン：１〜２５質量部、
【化６】
2020172569.tif 000007
（式中、Ｒ１は上記と同じであり、Ｒ７は互いに独立に一般式（５）：−Ｒ９−Ｏ−（Ｃ２Ｈ４Ｏ）ｘ−（Ｃ３Ｈ６Ｏ）ｙ−（Ｃ４Ｈ８Ｏ）ｚ−Ｒ１０で表されるポリエーテル基であり、前記式（５）において、Ｒ９は炭素原子数１〜６の二価有機基であり、Ｒ１０は−Ｈ、−ＣＨ３、−Ｃ２Ｈ５、−Ｃ３Ｈ７、−Ｃ４Ｈ９、及び−（Ｃ＝Ｏ）ＣＨ３から選ばれる基であり、ｘ、ｙ及びｚは５≦ｘ≦３０、０≦ｙ≦３０、０≦ｚ≦３０の範囲を満たす実数であり、Ｒ８は、前記Ｒ１及びＲ７の選択肢から選ばれる基又は、−ＯＨ、−ＯＣＨ３及び−ＯＣ２Ｈ５から選ばれる基であり、ｑ及びｒは夫々、０≦ｑ≦１００、０≦ｒ≦４０の範囲を満たす実数である。但し、ｒ＝０のときＲ８はＲ７である）、
（Ｅ）水：１０〜２，０００質量部。
【００１７】
以下、本発明についてさらに詳しく説明する。
（Ａ）水酸基又はアルコキシ基で末端封鎖されたアミノ変性シリコーン
本発明における（Ａ）水酸基又はアルコキシ基で末端封鎖されたアミノ変性シリコーンは下記平均組成式（１）で表されるものである。
【化７】
2020172569.tif 000008
【００１８】
（Ａ）水酸基又はアルコキシ基で末端封鎖されたアミノ変性シリコーンは２５℃における粘度３０〜２，０００ｍＰａ・ｓを有する。上記粘度は好ましくは４０〜１，８００ｍＰａ・ｓ、更に好ましくは５０〜１，５００ｍＰａ・ｓである。粘度が上記下限値未満だと、エマルション撥水剤組成物から形成される膜の初期撥水性及び撥水耐久性が悪くなる。また上記上限値を超えると、エマルション撥水剤組成物の安定性が悪くなり、ガラス面に油膜によるギラツキが発生する。
【００１９】
また、（Ａ）水酸基又はアルコキシ基で末端封鎖されたアミノ変性シリコーンは２５℃におけるアミノ基当量３００〜３，０００ｇ／ｍｏｌを有する。アミノ基当量は好ましくは３５０〜２，８００ｇ／ｍｏｌであり、更に好ましくは４００〜２，５００ｇ／ｍｏｌである。アミノ基当量が前記下限値未満では、アミノ基が多すぎるため、エマルション撥水剤組成物から形成される膜の初期撥水性及び撥水耐久性が悪くなる。またアミノ基当量が上記上限値を超えると、アミノ基が少なすぎるため、アミノ変性シリコーンとして与えられるべき親水性が不足する。これによりエマルション撥水剤組成物の安定性が悪くなり、ガラス面に油膜によるギラツキが発生することがある。
【００２０】
上記式（１）において、Ｒ１は互いに独立に炭素原子数１〜２０の非置換一価炭化水素基である。例えば、メチル基、エチル基、プロピル基、イソプロピル基、ブチル基、ｔ−ブチル基、ヘキシル基、シクロヘキシル基、ヘプチル基、オクチル基、ノニル基、デシル基、テトラデシル基、オクタデシル基等のアルキル基、ビニル基、アリル基、５−ヘキセニル基、オレイル基等のアルケニル基、フェニル基、トリル基、ナフチル基等のアリール基が挙げられる。この中でも、メチル基、長鎖アルキル基、フェニル基が好ましい。特に耐候性を要求される場合はメチル基が好ましく、撥水性が求められる場合にはメチル基及び長鎖アルキル基が好ましい。また、ワックス等の有機化合物との相溶性を付与する場合には長鎖アルキル基及びフェニル基を用いることが好ましい。また、式（１）の化合物は、Ｒ１として複数種類の有機置換基を有してもよいが、併用の場合、置換基Ｒ１、Ｒ２、及びＲ３の合計個数に対するメチル基の含有率が７０％以上であることが好ましい。
【００２１】
Ｒ２は互いに独立に一般式（２）：−Ｒ４−（ＮＨ−Ｒ５−）ｐ−ＮＨ２で表される基である。式（２）において、Ｒ４及びＲ５は互いに独立に炭素原子数１〜６の二価有機基であり、特には炭素原子数１〜６の二価炭化水素基である。例えば、アルキレン基、アルケニレン基、及びアリーレン基等が挙げられる。ｐは０又は１である。式（２）で表される基としては、例えば、２−アミノエチル基、３−アミノプロピル基、６−アミノヘキシル基、Ｎ−（２−アミノエチル）−３−アミノプロピル基、Ｎ−（３−アミノプロピル）−３−アミノプロピル基、Ｎ−（２−アミノエチル）−６−アミノヘキシル基等を挙げることができる。原料の入手の容易さ、及び価格面の優位さから、３−アミノプロピル基又はＮ−（２−アミノエチル）−３−アミノプロピル基を用いるのが好ましい。
【００２２】
Ｒ３は互いに独立に水酸基又は、メトキシ基及びエトキシ基から選ばれる基である。また、（Ａ）成分としては、これらの水酸基又はアルコキシ基で末端封鎖されたアミノ変性シリコーンを単独或いは２種以上を併用して使用することができる。水酸基又は、メトキシ基及びエトキシ基から選ばれる基はガラス表面のＳｉＯＨ基と水素結合を介して吸着し、（Ａ）水酸基又はアルコキシ基で末端封鎖されたアミノ変性シリコーンをガラス表面に固定化することでガラス面に耐久性のある撥水性を付与することができる。
【００２３】
ａは、２≦ａ≦１０を満たす実数である。ａが２未満では、水酸基又はアルコキシ基で末端封鎖されたアミノ変性シリコーンの粘度が高くなりすぎてエマルション撥水剤組成物の安定性が悪くなる。またａが１０を超えると、水酸基又はアルコキシ基で末端封鎖されたアミノ変性シリコーンの粘度が低くなりすぎてエマルション撥水剤組成物から形成される膜の初期撥水性及び撥水耐久性が悪くなる。好ましくはａ＝２である。
【００２４】
ｂは１０≦ｂ≦１，０００を満たす実数である。ｂが１０未満では、水酸基又はアルコキシ基で末端封鎖されたアミノ変性シリコーンの粘度が低くなりすぎてエマルション撥水剤組成物から形成される膜の初期撥水性及び撥水耐久性が悪くなる。またｂが１，０００を超えると、水酸基又はアルコキシ基で末端封鎖されたアミノ変性シリコーンの粘度が高くなりすぎてエマルション撥水剤組成物の安定性が悪くなる。好ましくは２０≦ｂ≦８００の範囲を満たすのがよい。
【００２５】
ｃは１≦ｃ≦５０を満たす実数である。ｃが１未満では水酸基又はアルコキシ基で末端封鎖されたアミノ変性シリコーン中のアミノ基量が少なすぎてエマルション撥水剤組成物から形成される膜の撥水耐久性及びエマルション撥水剤組成物の安定性が悪くなり、ガラス面に油膜によるギラツキが発生することがある。またｃが５０を超えると、水酸基又はアルコキシ基で末端封鎖されたアミノ変性シリコーン中のアミノ基量が多すぎてエマルション撥水剤組成物から形成される膜の初期撥水性及び撥水耐久性が悪くなる。
【００２６】
ｄは０≦ｄ≦５を満たす実数である。ｄが５を超えると、末端を水酸基又はアルコキシ基で封鎖されたアミノ変性シリコーンの粘度が高くなりすぎてエマルション撥水剤組成物の安定性が悪くなり、ガラス面に油膜によるギラツキが発生することがある。好ましくはｄ＝０がよい。
【００２７】
ｅは０≦ｅ≦５を満たす実数である。ｅが５を超えると、水酸基又はアルコキシ基で末端封鎖されたアミノ変性シリコーンの粘度が高くなりすぎてエマルション撥水剤組成物の安定性が悪くなり、ガラス面に油膜によるギラツキが発生することがある。好ましくはｅ＝０がよい。
【００２８】
（Ｂ）アミノ変性シリコーン
本発明における（Ｂ）アミノ変性シリコーンは下記平均組成式（３）で表される。
【化８】
2020172569.tif 000009
【００２９】
（Ｂ）アミノ変性シリコーンは２５℃における粘度５０〜５，０００ｍＰａ・ｓを有する。前記粘度は好ましくは５５〜４，５００ｍＰａ・ｓ、更に好ましくは６０〜４，０００ｍＰａ・ｓである。粘度が上記下限値未満だと、エマルション撥水剤組成物から形成される膜の初期撥水性及び撥水耐久性が悪くなる。また上記上限値を超えると、エマルション撥水剤組成物の安定性が悪くなり、ガラス面に油膜によるギラツキが発生する。
【００３０】
また、（Ｂ）アミノ変性シリコーンは２５℃におけるアミノ基当量３００〜４，０００ｇ／ｍｏｌを有する。前記アミノ基当量は好ましくは３２０〜３，８００ｇ／ｍｏｌであり、更に好ましくは３３０〜３，６００ｇ／ｍｏｌである。アミノ基当量が前記下限値未満では、アミノ基が多すぎるため、エマルション撥水剤組成物から形成される膜の初期撥水性及び撥水耐久性が悪くなる。また、アミノ基当量が上記上限値を超えると、アミノ基が少なすぎるため、アミノ変性シリコーンとして与えられるべき親水性が不足する。これによりエマルション撥水剤組成物の安定性が悪くなり、ガラス面に油膜によるギラツキが発生することがある。
【００３１】
（Ｂ）アミノ変性シリコーンの添加量は、（Ａ）成分と（Ｂ）成分の合計量を１００質量部とすると０〜８０質量部である。前記添加量が８０質量部を超えるとエマルション撥水剤組成物から形成される膜のガラス面における撥水耐久性が悪くなる。
【００３２】
上記式（３）において、Ｒ１は上記式（１）におけるＲ１の通りである。中でも、メチル基、長鎖アルキル基及びフェニル基が好ましい。また、Ｒ２は上記（１）におけるＲ２の通りである。中でも、３−アミノプロピル基又はＮ−（２−アミノエチル）−３−アミノプロピル基を用いるのが好ましい。
【００３３】
Ｒ６は互いに独立に上記したＲ１及びＲ２の選択肢から選ばれる基である。但し、上記式（３）においてｈ＝０の時、Ｒ６はＲ２の選択肢から選ばれる基である。また（Ｂ）成分としては、これらのアミノ変性シリコーンを単独或いは２種以上を併用して使用することができる。
【００３４】
ｆは、２≦ｆ≦１０を満たす実数である。ｆが２未満では、アミノ変性シリコーンの粘度が高くなりすぎてエマルション撥水剤組成物の安定性が悪くなる。またｆが１０を超えると、アミノ変性シリコーンの粘度が低くなりすぎてエマルション撥水剤組成物から形成される膜の初期撥水性及び撥水耐久性が悪くなる。好ましくはｆ＝２である。
【００３５】
ｇは１０≦ｇ≦１，０００を満たす実数である。ｇが１０未満では、アミノ変性シリコーンの粘度が低くなりすぎてエマルション撥水剤組成物から形成される膜の初期撥水性及び撥水耐久性が悪くなる。またｇが１，０００を超えると、アミノ変性シリコーンの粘度が高くなりすぎてエマルション撥水剤組成物の安定性が悪くなる。好ましくは２０≦ｇ≦８００の範囲を満たすのがよい。
【００３６】
ｈは０≦ｈ≦５０を満たす実数である。特にｈが１以上では（Ｂ）アミノ変性シリコーン中のアミノ基量が多く、エマルション撥水剤組成物から形成される膜の撥水耐久性及びエマルション撥水剤組成物の安定性が高くなり、ガラス面に油膜によるギラツキが発生しない。ただし、ｈ＝０の時、Ｒ６はＲ２の選択肢から選ばれる基である。また、ｈが５０を超えると、アミノ変性シリコーン中のアミノ基量が多すぎてエマルション撥水剤組成物から形成される膜の初期撥水性及び撥水耐久性が悪くなる。
【００３７】
ｉは０≦ｉ≦５を満たす実数である。ｉが５を超えると、アミノ変性シリコーンの粘度が高くなりすぎてエマルション撥水剤組成物の安定性が悪くなり、ガラス面に油膜によるギラツキが発生することがある。好ましくはｉ＝０がよい。
【００３８】
ｊは０≦ｊ≦５を満たす実数である。ｊが５を超えると、アミノ変性シリコーンの粘度が高くなりすぎてエマルション撥水剤組成物の安定性が悪くなり、ガラス面に油膜によるギラツキが発生することがある。好ましくはｊ＝０がよい。
【００３９】
（Ｃ）界面活性剤
本発明のエマルション撥水剤組成物に含まれる（Ｃ）界面活性剤は、（Ａ）成分及び（Ｂ）成分を水中に乳化分散できるものであれば特に制限はなく、例えば、ポリオキシエチレンアルキルエーテル、ポリオキシエチレンオキシプロピレンアルキルエーテル、ソルビタン脂肪酸エステル、ポリオキシエチレンソルビタン脂肪酸エステル、ポリオキシエチレン脂肪酸エステル等を挙げることができるが、エマルション撥水剤組成物の安定性の観点から、特にポリオキシエチレンアルキルエーテル、ポリオキシエチレンオキシプロピレンアルキルエーテル、ポリオキシエチレンソルビタン脂肪酸エステルが好ましい。
【００４０】
これらの具体例としては、ポリオキシエチレンオクチルエーテル、ポリオキシエチレンノニルエーテル、ポリオキシエチレンデシルエーテル、ポリオキシエチレンオキシプロピレンデシルエーテル、ポリオキシエチレンラウリルエーテル、ポリオキシエチレンオキシプロピレンラウリルエーテル、ポリオキシエチレントリデシルエーテル、ポリオキシエチレンオキシプロピレントリデシルエーテル、ポリオキシエチレンセチルエーテル、ポリオキシエチレンステアリルエーテル、ポリオキシエチレンオレイルエーテル、ポリオキシエチレンソルビタンモノラウレート、ポリオキシエチレンソルビタンモノパルミテート、ポリオキシエチレンソルビタンモノステアレート、ポリオキシエチレンソルビタントリステアレート、ポリオキシエチレンソルビタンモノオレエート、ポリオキシエチレンソルビタントリオレエート等が挙げられる。（Ｃ）成分としては、これらのノニオン界面活性剤を単独或いは２種以上を併用して使用することができる。
【００４１】
また、アルキル硫酸塩、アルキルベンゼンスルホン酸塩、アルキルスルホコハク酸塩、ポリオキシエチレンアルキルエーテル硫酸塩、ポリオキシエチレンアルキルフェニルエーテル硫酸塩等のアニオン界面活性剤、第４級アンモニウム塩、アルキルアミン酢酸塩等のカチオン界面活性剤、及びアルキルベタイン、アルキルイミダゾリン等の両性界面活性剤等も使用可能である。
【００４２】
（Ｃ）成分の添加量としては、（Ａ）成分と（Ｂ）成分の合計量１００質量部に対して２〜１００質量部である。前記添加量が２質量部未満であると、エマルション撥水剤組成物の安定性が悪くなり、前記添加量が１００質量部を超えると、エマルション撥水剤組成物から形成される膜の初期撥水性及び撥水耐久性が悪くなる。前記添加量は２〜５０質量部であることが好ましい。前記添加量が２質量部以上であればエマルション撥水剤組成物の安定性が良くなり、５０質量部以下であればエマルション撥水剤組成物から形成される膜の初期撥水性及び撥水耐久性がより良好なものとなる。前記添加量はより好ましくは３〜４０質量部、更に好ましくは４〜３０質量部である。
上記界面活性剤はＨＬＢ値３．０〜１９．０を有することが好ましい。２種以上を併用する場合は、ＨＬＢ値の合計が７．０〜１６．０となるのがよい。
【００４３】
（Ｄ）ポリエーテル変性シリコーン
本発明における（Ｄ）ポリエーテル変性シリコーンは下記平均組成式（４）で表される。
【化９】
2020172569.tif 000010
【００４４】
（Ｄ）ポリエーテル変性シリコーンは２５℃におけるＨＬＢ５〜１３を有する。前記ＨＬＢは好ましくは５．５〜１２．５であり、更に好ましくは６．０〜１２．０である。ＨＬＢ５未満のポリエーテル変性シリコーンでは（Ａ）成分及び（Ｂ）成分を十分に乳化分散させることが困難になる。またＨＬＢが１３を超えるポリエーテル変性シリコーンは（Ａ）成分及び（Ｂ）成分との相溶性が悪くなり、得られるエマルション撥水剤組成物の安定性、特に希釈安定性が悪くなる。
【００４５】
（Ｄ）ポリエーテル変性シリコーンは２５℃における粘度１０〜１０，０００ｍＰａ・ｓを有する。前記粘度は好ましくは４０〜５，０００ｍＰａ・ｓ、更に好ましくは５０〜４,０００ｍＰａ・ｓである。上記下限値未満だと、（Ａ）成分及び（Ｂ）成分を十分に乳化分散させることが困難になる。また上記上限値を超えると、エマルション撥水剤組成物の使用時の取り扱いが難しくなる。
【００４６】
上記式（４）においてＲ１は上記式（１）におけるＲ１の通りである。中でも、メチル基、長鎖アルキル基及びフェニル基が好ましい。（Ｄ）成分は、（Ｃ）成分と共に（Ａ）成分及び（Ｂ）成分を乳化分散させるために使用されるため、強い疎水性基は好ましくない。しかしワックス等の有機化合物との分散性を高めたい場合には長鎖アルキル基及びフェニル基を用いることが好ましい。また、式（４）で示される化合物はＲ１として複数種類の有機置換基を併用してもよいが、併用の場合、置換基Ｒ１、Ｒ７、及びＲ８の合計個数に対するメチル基の含有率が９０％以上であることが好ましい。
【００４７】
Ｒ７は互いに独立に一般式（５）：−Ｒ９−Ｏ−（Ｃ２Ｈ４Ｏ）ｘ−（Ｃ３Ｈ６Ｏ）ｙ−（Ｃ４Ｈ８Ｏ）ｚ−Ｒ１０で表されるポリエーテル基である。式（５）において、Ｒ９は炭素原子数１〜６の二価有機基であり、例えばアルキレン基、アルケニレン基、アリーレン基等である。Ｒ１０は−Ｈ、−ＣＨ３、−Ｃ２Ｈ５、−Ｃ３Ｈ７、−Ｃ４Ｈ９、及び（Ｃ＝Ｏ）ＣＨ３から選ばれる基である。
【００４８】
ｘは５≦ｘ≦３０の範囲を満たす実数である。ｘが５未満では、（Ｄ）成分のＨＬＢが低くなりすぎて、（Ａ）成分及び（Ｂ）成分を十分に乳化分散させることが困難になる。またｘが３０を超える場合は、（Ｄ）成分の粘度が高くなる又は常温固体となってしまうため、使用時の取り扱いが難しくなる。好ましくは５≦ｘ≦２５の範囲を満たすことがよい。
【００４９】
ｙは０≦ｙ≦３０の範囲を満たす実数である。ｙが３０を超える場合は、（Ｄ）成分のＨＬＢが低くなりすぎて、（Ａ）成分及び（Ｂ）成分を十分に乳化分散させることが困難になる。好ましくは０≦ｙ≦２５の範囲を満たすことがよい。
【００５０】
ｚは０≦ｚ≦３０の範囲を満たす実数である。ｚが３０を超える場合は、（Ｄ）成分のＨＬＢが低くなりすぎて、（Ａ）成分及び（Ｂ）成分を十分に乳化分散させることが困難になる。好ましくは０≦ｚ≦１５の範囲を満たすことがよい。
【００５１】
Ｒ８は前記Ｒ１及びＲ７の選択肢から選ばれる基又は、水酸基、メトキシ基及びエトキシ基から選ばれる基である。但し、上記式（４）においてｒ＝０のときＲ８はＲ７の選択肢から選ばれる基である。
【００５２】
ｑは０≦ｑ≦１００の範囲を満たす実数である。ｑが１００を超える場合は、（Ｄ）成分のＨＬＢが低くなりすぎるため、（Ａ）成分及び（Ｂ）成分を十分に乳化分散させることが困難になる。好ましくは５≦ｑ≦８０の範囲を満たすことがよい。
【００５３】
ｒは０≦ｒ≦４０の範囲を満たす実数である。特にｒが１以上であると、（Ｄ）成分のＨＬＢが適正で、（Ａ）成分及び（Ｂ）成分を十分に乳化分散させることができる。ただし、Ｒ８＝Ｒ７の場合はｒは１未満、特にはｒ＝０であってもよい。またｒが４０を超える場合は、（Ｄ）成分の粘度が高くなりすぎてしまうため、使用時の取り扱いが難しくなる。
【００５４】
（Ｄ）成分の添加量は、（Ａ）成分と（Ｂ）成分の合計量１００質量部に対して１〜２５質量部である。前記添加量は好ましくは３〜２３質量部であり、より好ましくは５〜２０質量部である。（Ｄ）成分の添加量が当該範囲外であると安定なエマルション撥水剤組成物を得ることができない。
【００５５】
（Ｅ）水
本発明のエマルション撥水剤組成物は、（Ｅ）水を上記した（Ａ）成分、（Ｂ）成分、（Ｃ）成分及び（Ｄ）成分と混合し、常法に準じて乳化分散させることにより調製することができる。（Ｅ）水は好ましくはイオン交換水であるのがよい。（Ｅ）水の含有量は（Ａ）成分と（Ｂ）成分の合計量１００質量部に対して１０〜２，０００質量部であり、５０〜１，０００質量部であることが好ましい。上記（Ａ）〜（Ｅ）成分を混合し、乳化分散させることによりエマルション撥水剤組成物が得られる。特には水中油滴（Ｏ／Ｗ型）エマルション撥水剤組成物であり、通常は白色乳濁液となるが、乳化粒子の平均粒子径が３００ｎｍ以下の場合は、外観が青白色または透明なマイクロエマルションとなることもある。また、得られたエマルション撥水剤組成物にさらに水を加えて希釈して、後述する用途に用いることができる。希釈するための水の量は特に制限されるものでなく、用途に応じて適宜調整されればよい。本発明のエマルション撥水剤組成物は希釈後においても優れた安定性を有する。
【００５６】
その他の添加剤
本発明のエマルション撥水剤組成物には、上記（Ａ）〜（Ｅ）成分以外に、必要に応じて、種々の添加剤を配合することができる。例えば、エマルションの安定性を向上させるために塩酸、硫酸、リン酸、ギ酸、酢酸、ステアリン酸、乳酸、クエン酸等の酸を配合することができる。添加剤の添加量は任意に設定できるが、本発明のエマルション撥水剤組成物のｐＨを３〜７に調整する量であるのが好ましい。
またその他の添加剤として、増粘剤、凍結防止剤、防腐剤、防錆剤、酸化防止剤、及び紫外線吸収剤等を含んでいてもよい。
【００５７】
エマルション撥水剤組成物
本発明のエマルション撥水剤組成物における乳化粒子の平均粒子径は３００ｎｍ以下であることが好ましく、２００ｎｍ以下であることがより好ましい。なお、本発明において、平均粒子径は体積基準の平均粒子径であって、ベックマン・コールター株式会社製サブミクロン粒度分布測定装置（コールターＮ４Ｐｌｕｓ）により測定することができる。
【００５８】
本発明のエマルション撥水剤組成物は、自動式洗車機、例えば、門型洗車機、連続式門型洗車機、スプレー式洗車機等を用いて、容易に自動車等の車両のコーティング処理に用いることができる。即ち、本発明のエマルション撥水剤組成物は車両用コーティング剤として有用である。車両表面に噴霧又は塗布する時のコーティング剤の濃度は特に制限されないが、通常、（Ａ）成分及び（Ｂ）成分のアミノ変性シリコーンの濃度が０．０１〜０．５質量％程度になるように、本発明のエマルション撥水剤組成物の濃度と自動式洗車機の自動希釈倍率を設定すると良い。本発明のエマルション撥水剤組成物は、車両の塗装面やガラス面等に長期にわたり持続性のある撥水性、光沢性、滑り性等を付与することができる。
また、本発明のエマルション撥水剤組成物は、撥水性が要求される他の用途にも適用できることは言うまでもない。
【実施例】
【００５９】
以下、実施例及び比較例を示し、本発明をより詳細に説明するが、本発明は下記の実施例に制限されるものではない。なお、下記の例において、部は質量部、％は質量％を示す。平均粒子径は体積基準の平均粒子径であって、ベックマン・コールター株式会社製サブミクロン粒度分布測定装置コールターＮ４Ｐｌｕｓを用いて測定した値である。粘度はＢ型回転粘度計により２５℃で測定される絶対粘度であって、東機産業製のＴＶＢ−１０型粘度計で測定した値である。
【００６０】
実施例及び比較例で使用した各成分を以下に記載する。
（Ａ）水酸基又はアルコキシ基で末端封鎖されたアミノ変性シリコーン
水酸基又はアルコキシ基で末端封鎖されたアミノ変性シリコーン１：下記平均組成式（１）で示され、Ｒ１：−ＣＨ３、Ｒ２：−Ｃ３Ｈ６ＮＨＣ２Ｈ４ＮＨ２、Ｒ３：−ＯＣＨ３、ａ＝２、ｂ＝３８、ｃ＝２、ｄ＝０、ｅ＝０であり、粘度：６５ｍＰａ・ｓ、アミノ基当量：７８０ｇ／ｍｏｌを有する化合物
【化１０】
2020172569.tif 000011
【００６１】
水酸基又はアルコキシ基で末端封鎖されたアミノ変性シリコーン２：上記平均組成式（１）で示され、Ｒ１：−ＣＨ３、Ｒ２：−Ｃ３Ｈ６ＮＨＣ２Ｈ４ＮＨ２、Ｒ３：−ＯＣＨ３、ａ＝２、ｂ＝１９８、ｃ＝４、ｄ＝０、ｅ＝０であり、粘度：７００ｍＰａ・ｓ、アミノ基当量：１，８６０ｇ／ｍｏｌを有する化合物
【００６２】
水酸基又はアルコキシ基で末端封鎖されたアミノ変性シリコーン３：上記平均組成式（１）で示され、Ｒ１：−ＣＨ３、Ｒ２：−Ｃ３Ｈ６ＮＨＣ２Ｈ４ＮＨ２、Ｒ３：−ＯＣ２Ｈ５、ａ＝２、ｂ＝１２０、ｃ＝２．５、ｄ＝０、ｅ＝０であり、粘度：３５０ｍＰａ・ｓ、アミノ基当量：１，９００ｇ／ｍｏｌを有する化合物
【００６３】
水酸基又はアルコキシ基で末端封鎖されたアミノ変性シリコーン４（比較用）：上記平均組成式（１）で示され、Ｒ１：−ＣＨ３、Ｒ２：−Ｃ３Ｈ６ＮＨ２、Ｒ３：−ＯＨ、ａ＝２、ｂ＝１０７８、ｃ＝２．２、ｄ＝０、ｅ＝０であり、粘度：３０，０００ｍＰａ・ｓ、アミノ基当量：２０，０００ｇ／ｍｏｌを有する化合物
【００６４】
（Ｂ）アミノ変性シリコーン
アミノ変性シリコーン５：下記平均組成式（３）で示され、Ｒ１：−ＣＨ３、Ｒ２：−Ｃ３Ｈ６ＮＨＣ２Ｈ４ＮＨ２、Ｒ６：−ＣＨ３、ｆ＝２、ｇ＝２８、ｈ＝４、ｉ＝０、ｊ＝０であり、粘度：７０ｍＰａ・ｓ、アミノ基当量：３５０ｇ／ｍｏｌを有する化合物
【化１１】
2020172569.tif 000012
【００６５】
アミノ変性シリコーン６：上記平均組成式（３）で示され、Ｒ１：−ＣＨ３、Ｒ２：−Ｃ３Ｈ６ＮＨＣ２Ｈ４ＮＨ２、Ｒ６：−ＣＨ３、ｆ＝２、ｇ＝２９４、ｈ＝６．３、ｉ＝０、ｊ＝０であり、粘度：１，２００ｍＰａ・ｓ、アミノ基当量：１，８００ｇ／ｍｏｌを有する化合物
【００６６】
アミノ変性シリコーン７：上記平均組成式（３）で示され、Ｒ１：−ＣＨ３、Ｒ２：−Ｃ３Ｈ６ＮＨＣ２Ｈ４ＮＨ２、Ｒ６：−ＣＨ３、ｆ＝２、ｇ＝６３４、ｈ＝１４．５、ｉ＝０、ｊ＝０であり、粘度：３，６００ｍＰａ・ｓ、アミノ基当量：１，８００ｇ／ｍｏｌを有する化合物
【００６７】
アミノ変性シリコーン８：上記平均組成式（３）で示され、Ｒ１：−ＣＨ３、Ｒ２：−Ｃ３Ｈ６ＮＨＣ２Ｈ４ＮＨ２、Ｒ６：−ＣＨ３、ｆ＝２、ｇ＝３５０、ｈ＝３．５、ｉ＝０、ｊ＝０であり、粘度：１，５００ｍＰａ・ｓ、アミノ基当量：３，５００ｇ／ｍｏｌを有する化合物
【００６８】
アミノ変性シリコーン９（比較用）：上記平均組成式（３）で示され、Ｒ１：−ＣＨ３、Ｒ２：−Ｃ３Ｈ６ＮＨＣ２Ｈ４ＮＨ２、Ｒ６：−ＣＨ３、ｆ＝２、ｇ＝３００、ｈ＝１．０、ｉ＝０、ｊ＝０であり、粘度：１，２００ｍＰａ・ｓ、アミノ基当量：１１，０００ｇ／ｍｏｌを有する化合物
【００６９】
（Ａ）成分および（Ｂ）成分の組成一覧を表１にまとめる。
【表１】
2020172569.tif 000013
【００７０】
（Ｃ）界面活性剤
ノイゲンＸＬ−４０（商品名）：第一工業製薬社製ポリオキシアルキレンデシルエーテル、ＨＬＢ＝１０．５
ノイゲンＸＬ−４００Ｄ（商品名）：第一工業製薬社製ポリオキシアルキレンデシルエーテルの６５質量％水溶液、ＨＬＢ＝１８．４
ニューコール１００４（商品名）：日本乳化剤社製ポリオキシエチレンオクチルエーテル、ＨＬＢ＝１１．５
ニューコール１００８（商品名）：日本乳化剤社製ポリオキシエチレンオクチルエーテル、ＨＬＢ＝１４．６
レオドールＴＷ−Ｌ１０６（商品名）：花王社製ポリオキシエチレンソルビタンモノラウレート、ＨＬＢ＝１３．３
レオドールＴＷ−Ｏ３２０Ｖ（商品名）：花王社製ポリオキシエチレンソルビタンモノオレエート、ＨＬＢ＝１１．０
【００７１】
（Ｄ）ポリエーテル変性シリコーン
ポリエーテル変性シリコーン１：下記平均組成式（４）で表され、Ｒ１：−ＣＨ３、Ｒ７：−Ｃ３Ｈ６Ｏ−（Ｃ２Ｈ４Ｏ）２３（Ｃ３Ｈ６Ｏ）２３Ｃ４Ｈ９、Ｒ８：−ＣＨ３、ｑ＝２７、ｒ＝３であり、粘度：１，６００ｍＰａ・ｓ、ＨＬＢ：７を有する化合物
【化１２】
2020172569.tif 000014
【００７２】
ポリエーテル変性シリコーン２：上記平均組成式（４）で表され、Ｒ１：−ＣＨ３、Ｒ７：−Ｃ３Ｈ６Ｏ−（Ｃ２Ｈ４Ｏ）９．４Ｈ、Ｒ８：−ＣＨ３、ｑ＝２４、ｒ＝４であり、粘度：４３０ｍＰａ・ｓ、ＨＬＢ：１０を有する化合物
【００７３】
ポリエーテル変性シリコーン３：上記平均組成式（４）で表され、Ｒ１：−ＣＨ３、Ｒ７：−Ｃ３Ｈ６Ｏ−（Ｃ２Ｈ４Ｏ）１０ＣＨ３、Ｒ８：−ＣＨ３、ｑ＝１０、ｒ＝５であり、粘度：７０ｍＰａ・ｓ、ＨＬＢ：１２を有する化合物
【００７４】
ポリエーテル変性シリコーン４（比較用）：上記平均組成式（４）で表され、Ｒ１：−ＣＨ３、Ｒ７：−Ｃ３Ｈ６Ｏ−（Ｃ２Ｈ４Ｏ）８ＣＨ３、Ｒ８：−ＣＨ３、ｑ＝０、ｒ＝１であり、粘度：２０ｍＰａ・ｓ、ＨＬＢ：１４を有する化合物
【００７５】
（Ｄ）成分の組成一覧を表２にまとめる。
【表２】
2020172569.tif 000015
【００７６】
添加剤：下記実施例及び比較例で使用した防腐剤は「Ｐｒｏｘｅｌ−ＢＤＮ」（商品名：アーチケミカルズ社製）である。
【００７７】
［実施例１］
（Ａ）メトキシ基末端封鎖アミノ変性シリコーン１（粘度：６５ｍＰａ・ｓ、アミノ基当量：７８０ｇ／ｍｏｌ）２０質量部、（Ａ）メトキシ基末端封鎖アミノ変性シリコーン２（粘度：７００ｍＰａ・ｓ、アミノ基当量：１，８６０ｇ／ｍｏｌ）８０質量部、（Ｃ）ノイゲンＸＬ−４０（ＨＬＢ＝１０．５）：２０質量部と、（Ｃ）ノイゲンＸＬ−４００Ｄ（ＨＬＢ＝１８．４、６５質量％水溶液）３０質量部、（Ｄ）ポリエーテル変性シリコーン１（粘度：１，６００ｍＰａ・ｓ、ＨＬＢ：７）１０質量部、（Ｅ）イオン交換水４６２．５質量部、酢酸３．０質量部、及び防腐剤０．２質量部を、ホモミキサーを用いて混合して乳化分散し、１０５℃／３時間での不揮発分が２３．８％で、エマルション撥水剤組成物における乳化粒子の平均粒子径が３０ｎｍである、無色透明のアミノ変性シリコーンエマルション撥水剤組成物（Ｉ−１）を得た。
【００７８】
［実施例２］
（Ａ）メトキシ基末端封鎖アミノ変性シリコーン１（粘度：６５ｍＰａ・ｓ、アミノ基当量：７８０ｇ／ｍｏｌ）３０質量部、（Ｂ）アミノ変性シリコーン６（粘度：１，２００ｍＰａ・ｓ、アミノ基当量：１，８００ｇ／ｍｏｌ）７０質量部、（Ｃ）ノイゲンＸＬ−４０（ＨＬＢ＝１０．５）：２０質量部と、（Ｃ）ノイゲンＸＬ−４００Ｄ（ＨＬＢ＝１８．４、６５質量％水溶液）３０質量部、（Ｄ）ポリエーテル変性シリコーン１（粘度：１，６００ｍＰａ・ｓ、ＨＬＢ：７）１０質量部、（Ｅ）イオン交換水４６２．５質量部、酢酸３．２質量部、及び防腐剤０．２質量部を、ホモミキサーを用いて混合して乳化分散し、１０５℃／３時間での不揮発分が２４．４％で、エマルション撥水剤組成物における乳化粒子の平均粒子径が４５ｎｍである、無色透明のアミノ変性シリコーンエマルション撥水剤組成物（Ｉ−２）を得た。
【００７９】
［実施例３］
（Ａ）メトキシ基末端封鎖アミノ変性シリコーン２（粘度：７００ｍＰａ・ｓ、アミノ基当量：１，８６０ｇ／ｍｏｌ）８０質量部、（Ｂ）アミノ変性シリコーン５（粘度：７０ｍＰａ・ｓ、アミノ基当量：３５０ｇ／ｍｏｌ）２０質量部、（Ｃ）ノイゲンＸＬ−４０（ＨＬＢ＝１０．５）：２０質量部と、（Ｃ）ノイゲンＸＬ−４００Ｄ（ＨＬＢ＝１８．４、６５質量％水溶液）３０質量部、（Ｄ）ポリエーテル変性シリコーン２（粘度：４３０ｍＰａ・ｓ、ＨＬＢ：１０）１０質量部、（Ｅ）イオン交換水４６２．５質量部、酢酸４．０質量部、及び防腐剤０．２質量部を、ホモミキサーを用いて混合して乳化分散し、１０５℃／３時間での不揮発分が２４．６％で、エマルション撥水剤組成物における乳化粒子の平均粒子径が１２０ｎｍである、青白色微濁のアミノ変性シリコーンエマルション撥水剤組成物（Ｉ−３）を得た。
【００８０】
［実施例４］
（Ａ）メトキシ基末端封鎖アミノ変性シリコーン１（粘度：６５ｍＰａ・ｓ、アミノ基当量：７８０ｇ／ｍｏｌ）２０質量部、（Ｂ）アミノ変性シリコーン７（粘度：３，６００ｍＰａ・ｓ、アミノ基当量：１，８００ｇ／ｍｏｌ）８０質量部、（Ｃ）ニューコール１００４（ＨＬＢ＝１１．５）：２０質量部と、ニューコール１００８（ＨＬＢ＝１４．６）２０質量部、（Ｄ）ポリエーテル変性シリコーン３（粘度：７０ｍＰａ・ｓ、ＨＬＢ：１２）１０質量部、（Ｅ）イオン交換水４６２．５質量部、酢酸３．１質量部、及び防腐剤０．２質量部を、ホモミキサーを用いて混合して乳化分散し、１０５℃／３時間での不揮発分が２４．６％で、エマルション撥水剤組成物における乳化粒子の平均粒子径が３０ｎｍである、無色透明のアミノ変性シリコーンエマルション撥水剤組成物（Ｉ−４）を得た。
【００８１】
［実施例５］
（Ａ）メトキシ基末端封鎖アミノ変性シリコーン１（粘度：６５ｍＰａ・ｓ、アミノ基当量：７８０ｇ／ｍｏｌ）３０質量部、（Ｂ）アミノ変性シリコーン８（粘度：１，５００ｍＰａ・ｓ、アミノ基当量：３，５００ｇ／ｍｏｌ）７０質量部、（Ｃ）ニューコール１００４（ＨＬＢ＝１１．５）：２０質量部と、（Ｃ）ニューコール１００８（ＨＬＢ＝１４．６）２０質量部、（Ｄ）ポリエーテル変性シリコーン１（粘度：１，６００ｍＰａ・ｓ、ＨＬＢ：７）１０質量部、（Ｅ）イオン交換水４６２．５質量部、酢酸２．４質量部、及び防腐剤０．２質量部を、ホモミキサーを用いて混合して乳化分散し、１０５℃／３時間での不揮発分が２４．９％で、エマルション撥水剤組成物における乳化粒子の平均粒子径が６０ｎｍである、無色透明のアミノ変性シリコーンエマルション撥水剤組成物（Ｉ−５）を得た。
【００８２】
［実施例６］
（Ａ）エトキシ基末端封鎖アミノ変性シリコーン３（粘度：３５０ｍＰａ・ｓ、アミノ基当量：１，９００ｇ／ｍｏｌ）１００質量部、（Ｃ）ニューコール１００４（ＨＬＢ＝１１．５）：２０質量部と、ニューコール１００８（ＨＬＢ＝１４．６）２０質量部、（Ｄ）ポリエーテル変性シリコーン２（粘度：４３０ｍＰａ・ｓ、ＨＬＢ：１０）１０質量部、（Ｅ）イオン交換水４６２．５質量部、酢酸２．２質量部、及び防腐剤０．２質量部を、ホモミキサーを用いて混合して乳化分散し、１０５℃／３時間での不揮発分が２３．４％で、エマルション撥水剤組成物における乳化粒子の平均粒子径が４０ｎｍである、無色透明のアミノ変性シリコーンエマルション撥水剤組成物（Ｉ−６）を得た。
【００８３】
［実施例７］
（Ａ）メトキシ基末端封鎖アミノ変性シリコーン１（粘度：６５ｍＰａ・ｓ、アミノ基当量：７８０ｇ／ｍｏｌ）２０質量部、（Ａ）メトキシ基末端封鎖アミノ変性シリコーン２（粘度：７００ｍＰａ・ｓ、アミノ基当量：１，８６０ｇ／ｍｏｌ）８０質量部、（Ｃ）レオドールＴＷ−Ｌ１０６（ＨＬＢ＝１３．３）：２０質量部と、（Ｃ）レオドールＴＷ−Ｏ３２０Ｖ（ＨＬＢ＝１１．０）２０質量部、（Ｄ）ポリエーテル変性シリコーン１（粘度：１，６００ｍＰａ・ｓ、ＨＬＢ：７）１０質量部、（Ｅ）イオン交換水４６２．５質量部、酢酸３．０質量部、及び防腐剤０．２質量部を、ホモミキサーを用いて混合して乳化分散し、１０５℃／３時間での不揮発分が２３．７％で、エマルション撥水剤組成物における乳化粒子の平均粒子径が５０ｎｍである、無色透明のアミノ変性シリコーンエマルション撥水剤組成物（Ｉ−７）を得た。
【００８４】
［比較例１］
（Ａ）メトキシ基末端封鎖アミノ変性シリコーン１（粘度：６５ｍＰａ・ｓ、アミノ基当量：７８０ｇ／ｍｏｌ）７０質量部、（Ａ）水酸基末端封鎖アミノ変性シリコーン４（粘度：３０，０００ｍＰａ・ｓ、アミノ基当量：２０，０００ｇ／ｍｏｌ）３０質量部、（Ｃ）ノイゲンＸＬ−４０（ＨＬＢ＝１０．５）：２０質量部と、ノイゲンＸＬ−４００Ｄ（ＨＬＢ＝１８．４、６５質量％水溶液）３０質量部、（Ｄ）ポリエーテル変性シリコーン１（粘度：１，６００ｍＰａ・ｓ、ＨＬＢ：７）１０質量部、（Ｅ）イオン交換水４６２．５質量部、酢酸３．８質量部、及び防腐剤０．２質量部を、ホモミキサーを用いて混合して乳化分散し、１０５℃／３時間での不揮発分が２４．９％で、エマルション撥水剤組成物における乳化粒子の平均粒子径が２５０ｎｍである、白色乳濁のアミノ変性シリコーンエマルション撥水剤組成物（ＩＩ−１）を得た。
【００８５】
［比較例２］
（Ａ）メトキシ基末端封鎖アミノ変性シリコーン１（粘度：６５ｍＰａ・ｓ、アミノ基当量：７８０ｇ／ｍｏｌ）７０質量部、（Ｂ）アミノ変性シリコーン９（粘度：１，２００ｍＰａ・ｓ、アミノ基当量：１１，０００ｇ／ｍｏｌ）３０質量部、（Ｃ）ノイゲンＸＬ−４０（ＨＬＢ＝１０．５）：２０質量部と、（Ｃ）ノイゲンＸＬ−４００Ｄ（ＨＬＢ＝１８．４、６５質量％水溶液）３０質量部、（Ｄ）ポリエーテル変性シリコーン１（粘度：１，６００ｍＰａ・ｓ、ＨＬＢ：７）１０質量部、（Ｅ）イオン交換水４６２．５質量部、酢酸３．８質量部、及び防腐剤０．２質量部を、ホモミキサーを用いて混合して乳化分散し、１０５℃／３時間での不揮発分が２４．２％で、エマルション撥水剤組成物における乳化粒子の平均粒子径が１２０ｎｍである、青白色微濁のアミノ変性シリコーンエマルション撥水剤組成物（ＩＩ−２）を得た。
【００８６】
［比較例３］
（Ｂ）アミノ変性シリコーン７（粘度：３，６００ｍＰａ・ｓ、アミノ基当量：１，８００ｇ／ｍｏｌ）１００質量部、（Ｃ）ニューコール１００４（ＨＬＢ＝１１．５）：２０質量部と、ニューコール１００８（ＨＬＢ＝１４．６）２０質量部、（Ｄ）ポリエーテル変性シリコーン２（粘度：４３０ｍＰａ・ｓ、ＨＬＢ：１０）１０質量部、（Ｅ）イオン交換水４６２．５質量部、酢酸２．５質量部、及び防腐剤０．２質量部を、ホモミキサーを用いて混合して乳化分散し、１０５℃／３時間での不揮発分が２３．８％で、エマルション撥水剤組成物における乳化粒子の平均粒子径が４０ｎｍである、無色透明のアミノ変性シリコーンエマルション撥水剤組成物（ＩＩ−３）を得た。
【００８７】
［比較例４］
（Ａ）メトキシ基末端封鎖アミノ変性シリコーン１（粘度：６５ｍＰａ・ｓ、アミノ基当量：７８０ｇ／ｍｏｌ）２０質量部、（Ａ）メトキシ基末端封鎖アミノ変性シリコーン２（粘度：７００ｍＰａ・ｓ、アミノ基当量：１，８６０ｇ／ｍｏｌ）８０質量部、（Ｃ）ノイゲンＸＬ−４０（ＨＬＢ＝１０．５）：２０質量部と、（Ｃ）ノイゲンＸＬ−４００Ｄ（ＨＬＢ＝１８．４、６５質量％水溶液）３０質量部、（Ｄ）ポリエーテル変性シリコーン４（粘度：２０ｍＰａ・ｓ、ＨＬＢ：１４）１０質量部、（Ｅ）イオン交換水４６２．５質量部、酢酸３．０質量部、及び防腐剤０．２質量部を、ホモミキサーを用いて混合して乳化分散し、１０５℃／３時間での不揮発分が２４．８％で、エマルション撥水剤組成物における乳化粒子の平均粒子径が７０ｎｍである、無色透明のアミノ変性シリコーンエマルション撥水剤組成物（ＩＩ−４）を得た。
【００８８】
［比較例５］
（Ａ）メトキシ基末端封鎖アミノ変性シリコーン１（粘度：６５ｍＰａ・ｓ、アミノ基当量：７８０ｇ／ｍｏｌ）２０質量部、（Ａ）メトキシ基末端封鎖アミノ変性シリコーン２（粘度：７００ｍＰａ・ｓ、アミノ基当量：１，８６０ｇ／ｍｏｌ）８０質量部、（Ｃ）ノイゲンＸＬ−４０（ＨＬＢ＝１０．５）：２０質量部と、（Ｃ）ノイゲンＸＬ−４００Ｄ（ＨＬＢ＝１８．４、６５質量％水溶液）３０質量部、（Ｅ）イオン交換水４６２．５質量部、酢酸３．０質量部、及び防腐剤０．２質量部を、ホモミキサーを用いて混合して乳化分散し、１０５℃／３時間での不揮発分が２２．３％で、エマルション撥水剤組成物における乳化粒子の平均粒子径が８０ｎｍである、無色透明のアミノ変性シリコーンエマルション撥水剤組成物（ＩＩ−５）を得た。
【００８９】
［撥水耐久性］
上記実施例１〜７及び比較例１〜５で得たアミノ変性シリコーンエマルション撥水剤組成物を、水道水で１５０倍に希釈した後、スプレーガンを用いて自動車の塗装面及びガラス面に噴霧した。噴霧終了後に水道水で１往復洗浄し、洗浄停止後の水膜が切れるまでの時間を測定した。結果を初期値として下記表３及び４に示す。その後、さらに水道水で１５往復洗浄し、洗浄停止後の水膜が切れるまでの時間を測定した。結果を下記表３及び４に示す。
【００９０】
［ガラス面のギラツキ］
上記撥水耐久性の試験が終了した後、ゴムワイパーでガラス面を３回拭いた。その際のガラス表面の油膜残り・ギラツキの有無を目視で観察した。結果を下記表３及び４に示す。
＜評価基準＞
○：油膜なし、△：僅かに油膜あり、×：油膜・ギラツキあり
【００９１】
［安定性］
上記実施例１〜７及び比較例１〜５で調製したアミノ変性シリコーンエマルション撥水剤組成物（原液）をガラス瓶に入れ、４０℃で２週間保管した際の分離の有無を目視で観察した。下記基準に基づき「原液安定性」として評価した。結果を表３及び４に示す。
＜評価基準＞
○：分離なし、△：濃淡分離あり、×：二層分離
また上記実施例１〜７及び比較例１〜５で調製したアミノ変性シリコーンエマルション撥水剤組成物（原液）を水道水で１５０倍に希釈した希釈液をガラス瓶に入れ、４０℃で２週間保管した際の分離の有無を目視で観察した。下記指標に基づき「希釈安定性」として評価した。結果を表３及び４に示す。
＜評価基準＞
○：析出物なし、△：僅かに析出物あり、×：析出物あり
【００９２】
【表３】
2020172569.tif 000016
【００９３】
【表４】
2020172569.tif 000017
【００９４】
上記表３に示す通り、本発明のエマルション撥水剤組成物は、撥水性に優れる撥水剤として有効に用いられ、特に自動車の塗装面とガラス面の両方に良好な初期撥水性及び撥水耐久性を与え、且つガラス面に油膜によるギラツキを無くすものであり、原液安定性及び希釈安定性にも優れるものである。
【産業上の利用可能性】
【００９５】
本発明のエマルション撥水剤組成物は、塗装面とガラス面の両方に優れた撥水性を与え、且つ、ガラス面のギラツキを無くすものである。更には原液安定性及び希釈安定性にも優れるものである。本発明のエマルション撥水剤組成物は、自動式洗車機を用いて車両をコーティング処理するための洗浄剤、コーティング剤として有用である。
【００９６】
なお、本発明は、上記実施形態に限定されるものではない。上記実施形態は例示であり、本発明の特許請求の範囲に記載された技術的思想と実質的に同一な構成を有し、同様な作用効果を奏するものは、いかなるものであっても本発明の技術的範囲に包含される。
【手続補正書】
【提出日】令和2年1月29日(2020.1.29)
【手続補正１】
【補正対象書類名】明細書
【補正対象項目名】００９２
【補正方法】変更
【補正の内容】
【００９２】
【表３】
2020172569.tif 000021
【手続補正２】
【補正対象書類名】明細書
【補正対象項目名】００９３
【補正方法】変更
【補正の内容】
【００９３】
【表４】
2020172569.tif 000022